(57)【要約】【課題】赤外分析用試料厚みを正確に計測することができ、また、分析に要する全時間を低減することができる赤外分析法を提供する。【解決手段】共重合体Ａｉと、共重合体Ａｉを構成する少なくとも１種のモノマーの単独重合体Ｂｉを用いて、それぞれの重合体の厚みが異なる試料を作製し、それぞれの試料の厚みを、厚み計で測定し、赤外分析法よって得られた赤外吸収スペクトルから、前記の試料厚みと相関する赤外波数範囲、および、その赤外波数範囲の赤外吸収面積を求め、前記の試料厚みと前記の赤外吸収面積との相関式を、関数近似によって求め、その相関式を用いて、赤外分析用試料厚みを算出する赤外分析法。【選択図】　　　なし【特許請求の範囲】
【請求項１】
赤外分光法を用いて、下記の（工程１）〜（工程６）によって、赤外分析用試料の厚みを算出する赤外分析法。
（工程１）共重合体Ａｉ（ｉは、１以上の整数である。）と、共重合体Ａｉを構成する少なくとも１種のモノマーの単独重合体Ｂｉ（ｉは、１以上の整数である。）を用いて、それぞれの重合体の厚みが異なる試料を、赤外分析用試料として作製する。
（工程２）それぞれの赤外分析用試料について、厚み計によって、試料の厚み（ｔｊ（ｊは、１以上の整数である。）、単位：ｍｍ））を測定する。
（工程３）赤外分析法よって得られた赤外吸収スペクトルから、前記の試料厚みと相関する赤外波数範囲（Ｗ１、Ｗ２、単位：ｃｍ−１））を求める。
（工程４）前記の赤外波数範囲の赤外吸収面積（Ｓｊ（ｊは、１以上の整数である。）、単位：ＡＢＳ×ｃｍ−１、ＡＢＳ：吸光度）を求める。
（工程５）前記の試料厚みと前記の赤外吸収面積との相関式を、関数近似によって求める。
（工程６）前記の相関式を用いて、赤外分析用試料厚み（ｔ、単位：ｍｍ）を算出する。
【請求項２】
請求項１記載の赤外分析方法によって求めた赤外分析用試料厚み（ｔ、単位：ｍｍ）を用いて、ポリマーの構造を分析することを特徴とする赤外分析法。
【発明の詳細な説明】
【０００１】
【発明の属する技術分野】
本発明は、赤外分光法に関するものである。さらに詳細には、赤外分析用試料厚みを正確に計測することができる赤外分析法およびその赤外分析方法によって求めた赤外分析用試料厚みを用いて、ポリマーの構造を分析する赤外分析法に関するものである。
【０００２】
【従来の技術】
従来の赤外分光器（ＩＲ）を用いたポリマーの構造分析においては、マイクロメーター等を用いて赤外分析用試料厚みを測り、その試料厚みを使って吸光度の試料厚みの補正を行っていた。
【０００３】
しかし、マイクロメーター等を用いて赤外分析用試料厚みを測定した場合、赤外分析用試料シートの表面の凹凸により、赤外分析用試料厚みが過大に測定されることがある。また、赤外分析用試料シートが柔らかい場合は、試料厚みを計測する時に、赤外分析用試料を押えることによって赤外分析用試料が窪み、赤外分析用試料の厚みが過小に測定されることがあり、正確な分析結果が得られないことがあった。そして、マイクロメーター等を用いて赤外分析用試料厚みを測定した場合、厚みを測定した部位と赤外スペクトルを測定する部位が必ずしも同一ではない場合があるため、正確な分析結果が得られないことがあった。
【０００４】
さらに、マイクロメーター等を用いて赤外分析用試料厚みを測定する工程と赤外スペクトルを測定する工程があるため、分析に要する全時間が長いものであった。
上述のような状況において、赤外分析用試料の厚みの測定精度の改良と分析に要する全時間の低減が望まれていた。
【０００５】
【特許文献１】
特開平５−２２３７３２号公報
【特許文献２】
特開平７−１８１０１８号公報
【特許文献３】
特開２０００−７４６３４号公報
【非特許文献１】
ＪＯＵＲＮＡＬ　ＯＦ　ＰＯＬＹＭＥＲ　ＳＣＩＥＮＣＥ：　ＰＡＲＴ　Ｃ　ＮＯ．４，　ＰＰ．　４１１−４２６
【０００６】
【発明が解決しようとする課題】
本発明の目的は、赤外分析用試料厚みを正確に計測することができ、また、分析に要する全時間を低減することができる赤外分析法およびその赤外分析方法によって求めた赤外分析用試料厚みを用いて、ポリマーの構造を分析する赤外分析法を提供することにある。
【０００７】
【課題を解決するための手段】
本発明者は、以上のような実状に鑑み、鋭意検討の結果、本発明が上記課題を解決できることを見出し、本発明を完成させるに至った。
すなわち、本発明は、
赤外分光法を用いて、下記の（工程１）〜（工程６）によって、赤外分析用試料の厚みを算出する赤外分析法に係るものである。
（工程１）共重合体Ａｉ（ｉは、１以上の整数である。）と、共重合体Ａｉを構成する少なくとも１種のモノマーの単独重合体Ｂｉ（ｉは、１以上の整数である。）を用いて、それぞれの重合体の厚みが異なる試料を、赤外分析用試料として作製する。
（工程２）それぞれの赤外分析用試料について、厚み計によって、試料の厚み（ｔｊ（ｊは、１以上の整数である。）、単位：ｍｍ））を測定する。
（工程３）赤外分析法よって得られた赤外吸収スペクトルから、前記の試料厚みと相関する赤外波数範囲（Ｗ１、Ｗ２、単位：ｃｍ−１））を求める。
（工程４）前記の赤外波数範囲の赤外吸収面積（Ｓｊ（ｊは、１以上の整数である。）、単位：ＡＢＳ×ｃｍ−１、ＡＢＳ：吸光度）を求める。
（工程５）前記の試料厚みと前記の赤外吸収面積との相関式を、関数近似によって求める。
（工程６）前記の相関式を用いて、赤外分析用試料厚み（ｔ、単位：ｍｍ）を算出する。
【０００８】
また、本発明は、上記の赤外分析方法によって求めた赤外分析用試料厚み（ｔ、単位：ｍｍ）を用いて、ポリマーの構造を分析する赤外分析法に係るものである。
以下、本発明につき、詳細に説明する。
【０００９】
【発明の実施の形態】
本発明で用いられる共重合体Ａｉ（ｉは、１以上の整数である。）とは、少なくとも２種類のモノマーを共重合して得られる共重合体である。共重合体Ａｉとしては、構造の異なる少なくとも２種の共重合体を用いることが望ましく、ｉは２以上の整数である。単独重合体Ｂｉ（ｉは、１以上の整数である。）は重合体Ａｉを構成するモノマーの全ての単独重合体を用いるのが望ましい。
【００１０】
本発明の赤外分析法では、工程１において、共重合体Ａｉと、共重合体Ａｉを構成する少なくとも１種のモノマーの単独重合体Ｂｉを用いて、それぞれの重合体の厚みが異なる試料を、赤外分析用試料として作製する。
【００１１】
工程２において、工程１で作成されたそれぞれの赤外分析用試料について、厚み計によって、試料の厚み（ｔｊ（ｊは、１以上の整数である。）、単位：ｍｍ））を測定する。ここで、ｊは、重合体（ＡｉまたはＢｉ）を用いて得られた厚みが異なる個々の赤外分析用試料に相当する。
【００１２】
工程３において、赤外分析法よって得られた赤外吸収スペクトルから、工程２で測定された試料厚みと相関する赤外波数範囲（Ｗ１、Ｗ２、単位：ｃｍ−１））を求める。
【００１３】
工程２で測定された試料厚みと相関する赤外波数範囲（Ｗ１、Ｗ２（Ｗ単位：ｃｍ−１））は、下記の方法によって見出すことができる。
（１）共重合体Ａｉと、共重合体Ａｉを構成する少なくとも１種のモノマーの単独重合体Ｂｉの赤外吸収スペクトルにおいて、赤外吸収ペクトルにおける試料厚みと、厚み計を用いて測定した試料厚みが同じになるように、赤外吸収ペクトルにおける試料厚みの補正を行う。
（２）次に、吸収のない赤外波数領域で２点の吸光度を結んだ線をベースラインとし、赤外吸収スペクトルから減算して得た赤外吸収スペクトルの全ての赤外波数間を、または、任意の赤外波数間を、高波数から、または、低波数から累積した累積赤外吸収スペクトルを用いて、赤外吸光面積と試料厚みとが相関する範囲を求め、前記の範囲を赤外波数範囲（Ｗ１、Ｗ２（Ｗ単位：ｃｍ−１））とする。
【００１４】
さらに詳しくは、試料厚みと相関する赤外波数範囲を見出すには、測定した全ての赤外波数範囲、または、特定の赤外波数範囲において、ベースラインおよび試料厚みの補正を行った赤外吸収スペクトルを、高波数から、または、低波数から累積した累積赤外吸収スペクトルによって、容易に見つけ出すことができる。累積吸収赤外スペクトルにおいて、試料によらず累積吸光度が一致する赤外波数範囲が試料厚みと相関する赤外波数範囲（Ｗ１，Ｗ２）である。
【００１５】
累積赤外吸収スペクトルを使用しないで、赤外吸収スペクトルより試料厚みと相関する赤外波数範囲（Ｗ１，Ｗ２）を見出すには数多くの試行錯誤を繰返し、場合によっては、試料厚みと相関する赤外波数範囲（Ｗ１，Ｗ２）を見出すことができないことがある。
【００１６】
本発明で用いられる赤外波数範囲としては、通常、ポリマーでは赤外波数３２００から２７００ｃｍ−１の赤外吸収は非常に強いことから試料厚みと相関する赤外波数範囲を見出すことは困難である。
そして、単独重合体では、赤外波数２７００から４００ｃｍ−１の赤外吸収は特定の構造に由来する吸収であるために、試料厚みと相関する赤外波数範囲を見出すことができる。しかし、共重合体では、赤外波数２７００から４００ｃｍ−１の赤外吸収は共重合体の組成によって、その赤外吸収強度が変わることから、試料厚みと相関する赤外波数範囲を見出すことは困難である。
【００１７】
また、赤外波数７０００から３２００ｃｍ−１の赤外吸収は赤外波数３２００〜２７００ｃｍ−１の赤外吸収に比べて赤外吸収強度が弱く、構造に由来する吸収が複雑に重なり合うことから、試料厚みと相関する赤外波数範囲を見出すことができる。
【００１８】
工程４において、工程３で求めた赤外波数範囲の赤外吸収面積（Ｓｊ（ｊは、１以上の整数である。）、単位：ＡＢＳ×ｃｍ−１、ＡＢＳ：吸光度）を求める。赤外吸収面積は赤外吸収スペクトルより容易に求めることができる。なお、赤外波数範囲（Ｗ１，Ｗ２）での累積吸光度は、赤外吸収スペクトルの赤外吸収面積と比例するものである。
【００１９】
工程５において、工程２で測定された試料厚みと、工程４で求められた赤外吸収面積との相関式を、関数近似によって求める。
試料厚みｔｊ（単位：ｍｍ）と赤外波数範囲（Ｗ１，Ｗ２）の赤外吸収面積Ｓｊ（単位：ＡＢＳ×ｃｍ−１、ＡＢＳ：吸光度）の相関を求めるための関数近似として、望ましくは、下記の線形近似である。
ｔ＝ａ×Ｓ
ｔ：赤外分析用試料の厚み（ｍｍ）
Ｓ：赤外波数範囲（Ｗ１，Ｗ２）における吸収面積（単位：ＡＢＳ×ｃｍ−１、ＡＢＳ：吸光度）
ａ：最少二乗法により求めた係数
【００２０】
工程６において、工程５で求めた相関式を用いて、赤外分析用試料厚み（ｔ、単位：ｍｍ）を算出する。
試料厚みを計測する赤外波数範囲としては、赤外波数４０００から３２０００ｃｍ−１の赤外吸収は、赤外波数７０００から４００００ｃｍ−１の赤外吸収に比べて、赤外吸収強度が強く、重合体の構造を分析するのに用いられる赤外波数２７００〜４００ｃｍ−１に近い赤外波数であることから、前記の赤外波数４０００から３２０００ｃｍ−１の範囲が望ましい。
【００２１】
本発明で用いられる赤外分析用試料とは、一般に、赤外分析法に用いられる方法によって作製した赤外分析用試料である。例えば、試料の融点以上で熱プレス成形によって作製した赤外分析用試料、クロロホルム、四塩化炭素、トルエン等の溶媒に試料を溶解した後に、溶液を岩塩板等の上に滴下させた後に溶媒を蒸散させるキャスト法によって作製した赤外分析用試料、液状高分子の場合は岩塩板上に液状高分子を塗布した赤外分析用試料等が挙げられる。
【００２２】
以下、本発明を具体的に、図を参照して説明する。
赤外分析に用いた試料は、ブテン−１含量１０．２ｗｔ％のエチレン−ブテン−１共重合体（ＥＸＡＣＴ３０２８）、ヘキセン−１含量５．６ｗｔ％のエチレン−ヘキセン−１共重合体（ＥＸＡＣＴ２００９）、プロピレン含量２７ｗｔ％のエチレン−プロピレン共重合体（エスプレンＳＰＯ　Ｖ０１４１）、プロピレン単独重合体（ノーブレンＹ１０１）であり、赤外分析用試料は、プロピレン単独重合体では、１８０℃の熱プレスで成形した。エチレン−ブテン−１共重合体、エチレン−ヘキセン−１共重合体、エチレン−プロピレン共重合体では、１６０℃の熱プレスで成形した。赤外分析用試料を作製する際に、おおよその赤外分析用試料の試料厚みが０．０５ｍｍ、０．１ｍｍ、０．１５ｍｍ、０．３ｍｍ、０．５ｍｍとなるように型枠を変えて作製した。
【００２３】
作成した赤外分析用試料の厚みは、株式会社ミツトヨ製デジマチックインジケータＩＤ−Ｃ１１２Ｂを用いて、赤外分析用試料の赤外分析面の５箇所を測定して平均を求めた。
【００２４】
赤外分析には、１）株式会社パーキンエルマージャパン製ＦＴＩＲ１７６０を用い、分解能を４ｃｍ−１として積算回数を２００回にして、赤外波数５０００ｃｍ−１から４００ｃｍ−１までを測定した。２）株式会社パーキンエルマージャパン製ＦＴＩＲ　Ｓｐｅｃｔｒｕｍ　Ｏｎｅを用い、分解能を４ｃｍ−１として積算回数を２００回にして、赤外波数７５００ｃｍ−１から４００ｃｍ−１までを測定した。
【００２５】
図１から図３は、赤外波数７５００ｃｍ−１から４００ｃｍ−１までの赤外吸収スペクトルである。横軸は波数であり、縦軸は吸光度（ＡＢＳ）である。図１には、エチレン−ブテン−１共重合体（ＥＸＡＣＴ３０２８）の赤外吸収スペクトルを示し、図２には、エチレン−プロピレン共重合体（エスプレンＳＰＯ　Ｖ０１４１）の赤外吸収スペクトルを示し、図３には、プロピレン単独重合体（ノーブレンＹ１０１）の赤外吸収スペクトルを示した。
図１から図３は、ＦＴＩＲ　Ｓｐｅｃｔｒｕｍ　Ｏｎｅを用いて測定した赤外吸収スペクトルである。その他の赤外吸収スペクトルはＦＴＩＲ１７６０を用いて測定したものである。
【００２６】
図４は、厚み計を用いて、それぞれの赤外分析用試料の厚みを測定し、試料厚みが同じになるようにそれぞれの赤外吸収スペクトルを補正した後に、赤外波数４５００ｃｍ−１以上と３５００ｃｍ−１未満で吸光度が低く、ベースラインを設定できる赤外波数での吸光度を結ぶ線をベースラインとしてベースライン補正を行った赤外吸収スペクトルの拡大図である。
具体的なベースライン設定の赤外波数は４５００ｃｍ−１と３５００ｃｍ−１である。
【００２７】
図５は、試料厚みの補正とベースライン補正したエチレン−ブテン−１共重合体（ＥＸＡＣＴ３０２８）とエチレン−プロピレン共重合体（エスプレンＳＰＯＶ０１４１）およびプロピレン単独重合体（ノーブレンＹ１０１）の赤外吸収スペクトルを赤外吸収ピークの立上り点である赤外波数４４６０ｃｍ−１から赤外吸収ピークの終点である赤外波数３５５０ｃｍ−１までの吸光度を累積した累積赤外吸収スペクトルである。
【００２８】
試料厚みの補正とベースライン補正した赤外吸収スペクトルより作成した累積赤外スペクトルで、試料によって累積吸光度が異なることは、累積した赤外波数範囲において試料の構造が異なることを表している。一方、累積赤外吸収スペクトルで、試料によらずに同じ累積吸光度であることは、累積した赤外波数範囲において試料の構造によらずに試料厚みに依存することを表している。
【００２９】
エチレン−ブテン−１共重合体（ＥＸＡＣＴ３０２８）とエチレン−プロピレン共重合体（エスプレンＳＰＯ　Ｖ０１４１）およびプロピレン単独重合体（ノーブレンＹ１０１）では、累積開始点である赤外波数４４６０ｃｍ−１から赤外波数４３３５ｃｍ−１では、試料の構造により固有の累積吸光度を示す。同様に、累累積開始点である赤外波数４４６０ｃｍ−１から赤外波数４２００ｃｍ−１未満においても試料の構造により固有の累積吸光度を示す。しかし、累積開始点を赤外波数４４６０ｃｍ−１とし、累積終了点を赤外波数４３００ｃｍ−１未満４２００ｃｍ−１以上の範囲とする赤外波数範囲では、試料によらずに同じ累積吸光度を示すことから、エチレン−αオレフィン共重合体、プロピレン単独重合体では、この赤外波数範囲の累積吸光度が試料厚みと相関することを見出した。
【００３０】
図６は、面積（Ｓ（ＡＢＳ×ｃｍ−１））と厚み計を使い測定した赤外分析用試料厚みとの対比を示す。分析用試料としては、エチレン−ブテン−１共重合体（ＥＸＡＣＴ３０２８）、エチレン−ヘキセン−１共重合体（ＥＸＡＣＴ２００９）、エチレン−プロピレン共重合体（エスプレンＳＰＯ　Ｖ０１４１）、プロピレン単独重合体（ノーブレンＹ１０１）を用いた。
赤外波数４５００ｃｍ−１と赤外波数３５００ｃｍ−１の吸光度を結ぶ線をベースラインとし、前記ベースラインと、赤外波数４４６０ｃｍ−１の点が開始点であり、赤外波数４２６０ｃｍ−１にある点が終点である赤外吸収スペクトルとによって求められる面積（Ｓ（ＡＢＳ×ｃｍ−１））と厚み計を使い測定した赤外分析用試料厚みは良く相関していることが分かる。面積（Ｓ（ＡＢＳ×ｃｍ−１））と赤外分析用試料厚み（ｔ（ｍｍ））は、下記式（Ｉ）で相関することを見出した。
ｔ＝ａ×Ｓ　　　　（Ｉ）
ａ＝０．０６２
【００３１】
図７は、赤外分析用試料について、厚み計を使って測定した赤外分析用試料厚みと赤外吸収スペクトルによって求めた赤外分析用試料厚みの対比である。これらの測定結果が良く一致していることが分かる。
本発明によって求めた赤外分析用試料厚みは、ポリマーの構造分析を行うために測定した赤外吸収スペクトルによって求めることから、マイクロメーター等によって厚みを測定する部位と赤外分光分析の測定部位が必ずしも同一ではないという問題も起こらないため、分析精度の低下が起こらない。
また、ポリマーの構造分析を行うために測定した赤外吸収スペクトルより赤外分析用試料厚みを求めることから、マイクロメーター等による赤外分析用試料の厚み測定の操作を省略することができることから、分析に要する全時間を低減することができる。
【００３２】
本発明の赤外分析法とは、波長として主に１．３〜２５μｍの赤外領域の光を用いた分光分析であり、ポリマーの原子団または構成単位に固有の吸収波数により、ポリマーの原子団または構成単位を同定するとともに、吸収された光量または吸光度により原子団または構成単位を定量する分析方法である。赤外分析に用いる装置としては、例えば、分散型赤外分光光度計やフーリェ変換型赤外分光光度計が挙げられる。
ポリマーの赤外分析法では、一般的に下記式により分析値が計算される。
Ｃ＝ｆ×Ａ／（ｔ×ρ）
Ｃ：分析値
ｆ：換算係数
Ａ：分析に用いる吸収ピークの吸光度（ＡＢＳ）
ｔ：試料厚み（ｍｍ）
ρ：試料密度（ｇ／ｃｍ２）
【００３３】
本発明で用いられるポリマーとは、構成単位とよばれる一種または数種の原子または原子団が互いに数多く繰り返し結合していることを特徴とする物質で、ガラス転移温度がほぼ一定となる等、物理的、化学的性質が分子量によって変化しない程度の分子量を有する物質である。一般的には、２個以上のモノマーが重合して高分子になったものであり、１種類のモノマーが重合してできたホモポリマー、２種類以上のモノマーが重合してできたコポリマー（共重合体）がある。
【００３４】
本発明が適用できる代表的なポリマーとしては、ポリオレフィン系樹脂が挙げられ、例えば、エチレンまたはα−オレフィンの単独重合体、エチレン−α−オレフィン共重合体、ブロビレン−α−オレフィン共重合体、エチレン−ブロビレン−α−オレフィン共重合体、エチレンとα−オレフィンおよび／または共役ジェンや非共役ジェン等の多不飽和化合物との共重合体が挙げられる。
【００３５】
α−オレフィンとしては、例えばプロピレン、ブテン−１、ペンテン−１、４−メチル−１−ペンテン、ヘキセン−１、オクテン−１、デセン−１等が挙げられる。
【００３６】
多不飽和化合物としては、例えばジビニルベンゼン、ノルボルナジエン、シクロペンタジエン、１，５−ヘキサジェン、１，７−オクタジェン、１、９−デカジェン、ビニルノルボルネン、ビニルシクロヘキセン、エチリデンノルボルネン等が挙げられる。好ましくはノルボルナジエン、シクロペンタジエンである。
【００３７】
ポリオレフィン系樹脂としては、ポリエチレン、ポリプロピレン、ポリブテン−１、ポリ−４−メチル−ペンテン−１等の単独重合が挙げられる。
【００３８】
エチレン−α−オレフィン共重合体としてはエチレン−プロピレン共重合体、エチレン−ブテン−１共重合体、エチレン−４−メチルペンテン−１共重合体、エチレン−ヘキセン−１共重合体、エチレン−オクテン−１共重合体、エチレン−デセン−１共重合体等が挙げられる。
【００３９】
プロピレン−α−オレフィン共重合体としては、プロピレン−ブテン−１共重合体、プロピレン−４−メチルペンテン−１共重合体等が挙げられる。また、エチレン−プロピレン−α−オレフィン共重合体としては、エチレン−プロピレン−ブテン−１共重合体、エチレン−プロピレン−ヘキセン−１共重合体等が挙げられる。
【００４０】
さらに、エチレンとα−オレフィンおよび／または共役ジエンや非共役ジエン等の多不飽和化合物との共重合体としては、エチレン−プロピレン−ジビニルベンセン共重合体、エチレン−プロピレン−ノルボルナジエン共重合体、エチレン−プロピレン−ジシクロペンタジェン共重合体等が挙げられる。
【００４１】
また、本発明でいうポリマーの構造とは、ポリマーを構成する原子、原子団または構成単位の結合状態やポリマーの固体状態を構成する要素等であり、例えば、ポリエチレンの短鎖分岐度（ＳＣＢ），二重結合、エステルの含有割合、結晶化度、共重合体の構成単位の比率等である。
【００４２】
以上のとおり、本発明を具体的に説明したが、本発明は上記の具体的な例示に限定されるものではなく、必要に応じて、適宜、種々の変更を行って実施することができる。
【００４３】
【発明の効果】
以上、詳述したとおり、本発明の赤外分析法によって、赤外分析用試料厚みを正確に計測することができ、また、分析に要する全時間を低減することができる。そして、本発明の赤外分析方法によって求めた赤外分析用試料厚みを用いて、ポリマーの構造を分析することができる。
【図面の簡単な説明】
【図１】エチレンーブテン−１共重合体の赤外吸収スペクトルである。
【図２】エチレンープロピレン共重合体の赤外吸収スペクトルである。
【図３】プロピレン単独重合体の赤外吸収スペクトルである。
【図４】エチレンーブテン−１共重合体とエチレンープロピレン共重合体およびプロピレン単独重合体の赤外吸収スペクトルである。
【図５】エチレンーブテン−１共重合体とエチレンープロピレン共重合体およびプロピレン単独重合体の累積赤外吸収スペクトルである。
【図６】赤外吸収スペクトルにおける面積と厚み計により測定した赤外分析用試料厚みの相関関係を示す図である。
【図７】厚み計により測定した赤外分析用試料厚みと赤外吸収スペクトルによる赤外分析用試料厚みとの相関関係を示す図である。
【図１】
2004004008.tif 000002
【図２】
2004004008.tif 000003
【図３】
2004004008.tif 000004
【図４】
2004004008.tif 000005
【図５】
2004004008.tif 000006
【図６】
2004004008.tif 000007
【図７】
2004004008.tif 000008